(57)【要約】【目的】 使用後土中や堆肥中に埋設することにより、生分解して自然界に存在する 物に変換し、環境汚染を生ずることなく、優れた難燃性を示すシートを提供する。【構成】  生分解性樹脂織編物１００重量部に対して、生分解性樹脂エマルジョンを固形分０〜２０重量部となるように配合した生分解性難燃剤液で処理し、該液の固形分５〜５０重量部を含浸付着して、加熱乾燥した生分解性樹脂難燃化織編物１００重量部に対して、生分解性難燃剤０〜５０重量部を添加した生分解性樹脂エマルジョンを固形分３〜７０重量部となるように浸漬付着して、表面を被覆し加熱乾燥した生分解性建設工事用シートである。【選択図】        なし 【特許請求の範囲】
【請求項１】
生分解性樹脂エマルジョンの固形分１００重量部に対し、ホスファゼン系化合物エマルジョンの固形分１５〜１５０重量部を配合してなる生分解性難燃樹脂組成物を、生分解性樹脂織編物１００重量部に対して固形分として５〜８０重量部浸漬付着させて、表面を被覆し加熱乾燥してなる生分解性建設工事用シート。
【請求項２】
生分解性樹脂エマルジョンの固形分１００重量部に対し、水分散性脂肪族ポリイソシアネート固形分０．３〜３．０重量部配合した、請求項１に記載された生分解性建設工事用シート。
【請求項３】
生分解性樹脂織編物と生分解性難燃樹脂組成物との固着性を改善する固着性付着剤として、エチルセルロース系生分解性樹脂エマルジョンを生分解性樹脂エマルジョンに配合した、請求項１または２に記載された生分解性建設工事用シート。
【請求項４】
生分解性樹脂織編物の樹脂はポリ乳酸樹脂である、請求項１ないし３のいずれか１項に記載された生分解性建設工事用シート。
【請求項５】
生分解性樹脂織編物の樹脂は芳香族系ポリエステル樹脂である、請求項１ないし３のいずれか１項に記載された生分解性建設工事用シート。
【請求項６】
生分解性樹脂織編物の繊維の強度は２．６ｃＮ／ｄｔｅｘ以上である、請求項１ないし５のいずれか１項に記載された生分解性建設工事用シート。
【請求項７】
生分解性樹脂エマルジョンは、ポリ乳酸系樹脂である、請求項１ないし６のいずれか１項に記載された生分解性建設工事用シート。
【請求項８】
生分解性樹脂エマルジョンはポリブチレンサクシネート又は、ポリブチレンサクシネートアジペートのいずれかの樹脂エマルジョンである、請求項１ないし６のいずれか１項に記載された生分解性建設工事用シート。
【請求項９】
請求項１ないし８のいずれか１項に記載されたシートが「ＪＩＳ  Ｌ  １０９１」のＡ−１法区分３、Ａ−２法区分３、Ｄ法区分２の難燃性を有する、生分解性建設工事用シート。
【請求項１０】
請求項１ないし９のいずれか１項に記載されたシートがメッシュシートである、生分解性建設工事用シート。
【請求項１１】
請求項１ないし１０のいずれか１項に記載された生分解性難燃樹脂組成物を浸漬付着した生分解性樹脂織編物を、乾燥温度７０℃〜１５０℃で入口の温度を低くし、出口の温度を高くした加熱乾燥炉を通して加熱乾燥することを特徴とする、生分解性建設工事用シートの製造方法。
【発明の詳細な説明】
【技術分野】
【０００１】
本発明は建設工事現場において、環境保全、危険防止及び火災防止のために展張したり被覆して使用される機械的特性に優れ、難燃性で生分解性を有する生分解性建築工事シート及びその製造方法に関する。
【背景技術】
【０００２】
従来の建設工事用シートやメッシュシートは石油からのプラスチックであるポリエステル繊維やポリアミド繊維等の合成繊維から織編された繊維基布に塩化ビニル樹脂をコーティングしたものが使用されている。塩化ビニル樹脂でコーティングされたシートやメッシュシートは廃棄時に燃焼工程を通すとハロゲン系の物質が熱分解しダイオキシン等の発生、又は塩酸が発して焼却炉を傷める等の問題が生じる。また使用後に埋設した場合、ハロゲン系の物質は分解せず土壌に残留して土壌を汚染する。更に樹脂に含有されている環境ホルモンである可塑剤がブリードして土壌を汚染することになるという多くの問題がある。
【特許文献１】特公昭５２−４１７８６号公報
【発明の開示】
【発明が解決しようとする課題】
【０００３】
本発明は、このような現状に鑑みてなされたものであり、地球環境浄化という世界的ニーズに対応したもので、使用後に土中や堆肥中に埋設すると生分解し、自然界に存在する物質に変換する特別の性能を有し、しかも優れた難燃性を有する建築工事用シート及びその製造方法を提供するものである。
【課題を解決するための手段】
【０００４】
本発明は、
「１．  生分解性樹脂エマルジョンの固形分１００重量部に対し、ホスファゼン系化合物エマルジョンの固形分１５〜１５０重量部を配合してなる生分解性難燃樹脂組成物を、生分解性樹脂織編物１００重量部に対して固形分として５〜８０重量部浸漬付着させて、表面を被覆し加熱乾燥してなる生分解性建設工事用シート。
２．  生分解性樹脂エマルジョンの固形分１００重量部に対し、水分散性脂肪族ポリイソシアネート固形分０．３〜３．０重量部配合した、１項に記載された生分解性建設工事用シート。
３．  生分解性樹脂織編物と生分解性難燃樹脂組成物との固着性を改善する固着性付着剤として、エチルセルロース系生分解性樹脂エマルジョンを生分解性樹脂エマルジョンに配合した、１項または２項に記載された生分解性建設工事用シート。
４．  生分解性樹脂織編物の樹脂はポリ乳酸樹脂である、１項ないし３項のいずれか１項に記載された生分解性建設工事用シート。
５．  生分解性樹脂織編物の樹脂は芳香族系ポリエステル樹脂である、１項ないし３項のいずれか１項に記載された生分解性建設工事用シート。
６．  生分解性樹脂織編物の繊維の強度は２．６ｃＮ／ｄｔｅｘ以上である、１項ないし５項のいずれか１項に記載された生分解性建設工事用シート。
７．  生分解性樹脂エマルジョンは、ポリ乳酸系樹脂である、１項ないし６項のいずれか１項に記載された生分解性建設工事用シート。
８．  生分解性樹脂エマルジョンはポリブチレンサクシネート又は、ポリブチレンサクシネートアジペートのいずれかの樹脂エマルジョンである、１項ないし６項のいずれか１項に記載された生分解性建設工事用シート。
９．  １項ないし８項のいずれか１項に記載されたシートは「ＪＩＳ  Ｌ  １０９１」のＡ−１法区分３、Ａ−２法区分３、Ｄ法区分２の難燃性を有する、生分解性建設工事用シート。
１０．  １項ないし９項のいずれか１項に記載されたシートがメッシュシートである、生分解性建設工事用シート。
１１．  １項ないし１０項のいずれか１項に記載された生分解性難燃樹脂組成物を浸漬付着した生分解性樹脂織編物を、乾燥温度７０℃〜１５０℃で入口の温度を低くし、出口の温度を高くした加熱乾燥炉を通して加熱乾燥することを特徴とする、生分解性建設工事用シートの製造方法。」
に関する。
【発明の効果】
【０００５】
本発明は使用後、土中や堆肥中に埋設することにより生分解し、自然界に存在する物質に変換し、環境を汚染することがなく、しかも優れた難燃性、柔軟性及び耐摩耗性を示す優れた効果を奏する。
【発明を実施するための最良の形態】
【０００６】
以下、本発明をその実施の形態を挙げて詳細に説明する。本発明で言う織編物とは織物または編物である。
本発明で使用する生分解性樹脂織編物に使用する生分解性樹脂は特に限定はないが、脂肪族ポリエステル系樹脂が好ましい。具体的には乳酸、グリコール酸、乳酸ヒドロキシブチルカルボン酸等のヒドロキシアルキルカルボン酸、グリコリド、ラクチド、ブチロラクトン、カプロラクトン等の脂肪族ラクトン、エチレングリコール、ブタンジオール等の脂肪族ジオール、コハク酸、アジピン酸等の脂肪族ジカルボン酸等の重合原料を含有した樹脂が挙げられる。これらの中で耐熱性、機械的特性等から光学異性体を有するポリ乳酸同士の組み合わせたポリ乳酸系樹脂が特に好ましい。ポリ乳酸樹脂としては Nature works(Cargill Dow Polymers LLC) テラマック（ユニチカ株式会社登録商標）、レイシア（三井化学株式会社登録商標）が挙げられる。更にテレフタル酸、エチレングリコール、ジエチレングリコールをベース原料とした高融点、高結晶化の芳香族系ポリエステル樹脂成分でＴｇ７５℃以下で加水分解性の生分解性樹脂が好ましい。例としてはバイオマックス（デュポン株式会社登録商標）が挙げられる。
本発明で使用する生分解性樹脂エマルジョンとしては特に限定はないが、脂肪族ポリエステル樹脂が好ましい。その中でポリ乳酸樹脂は耐水性がよく特に好ましい。例としてランディ  ＰＬ−１０００（ミヨシ油脂株式会社登録商標：固形分４５％）、プラセマ  Ｌ１１０（第一工業製薬株式会社登録商標：固形分５０％）、テラマック  ＬＡＳ−０１３Ｎ（ユニチカ株式会社製）が挙げられる。またガラス転移点が−３０℃以下で柔軟な性質の脂肪族ポリエステルである、ポリブチレンサクシネート（ＰＢＳ）樹脂、ポリブチレンサクシネートアジペート（ＰＢＳＡ）樹脂が好ましい。例としてはビオノーレＥＭ３０１、ビオノーレ  ＥＭ９０１（昭和高分子株式会社登録商標：固形分５０％）が挙げられる。製品の耐水性、柔軟性からポリ乳酸樹脂とＰＢＳ、ＰＢＳＡと混合して使用するのがより好ましい。更に生分解性樹脂を織編物にコートする場合、溶剤に溶解した生分
解性樹脂溶液を使用すると基材との接着強力が向上する利点はあるが、有機溶剤を使用するので、溶剤を用いないものが要求されている。
例として、ランディ  ＥＡ−１００（ミヨシ油脂株式会社登録商標：固形分３０％）が挙げられる。
本発明で用いる難燃物質は、ホスファゼン系化合物である。ホスファゼン系化合物の化学式を次に示す。
【０００７】
【化１】
2005163476.tif 000002
（Ｒ、Ｒ´はフェノール基、ｎは○〜○の整数である。）
ホスファゼン系化合物の例として、ＳＰＢ−１００（大塚化学株式会社製、固形分１００％、融点１１０℃）、ＳＰＳ−１００（大塚化学株式会社製、固形分１００％、融点１１０℃）がある。ホスファゼン系化合物のエマルジョンの例として、ノンネン  ＳＰ−１０１（丸善油化工業株式会社製、固形分３８％）、ＡＥＤ−００１、ＡＥＤ−００２（大京化学株式会社製、固形分３０％）等が挙げられる。
ホスファゼン系化合物は、固体を溶剤、例えばメチルエチルケトン、Ｎ，Ｎ−ジメチルホルムアシドに溶解し、溶液として使用できる。また冷凍粉砕し粉末としても使用はできる。
しかし、ホスファゼン系化合物をエマルジョン化したものは生分解性樹脂エマルジョンに分散性がよく好ましい。
【０００８】
本発明で使用する生分解性樹脂織編物で形成したシートは織製した織物でもよく、編製した編物でもよく、両者を綴りあわせて併用したものでもよい。
本発明で用いる生分解性樹脂織編物１００重量部に対して生分解性樹脂エマルジョンの固形分１００重量部に対し、ホスファゼン系化合物のエマルジョンを固形分１５〜１５０重量部配合してなる生分解性難燃樹脂組成物の固形分が５〜８０重量部存在する必要がある。ホスファゼン系化合物１５重量部以下の生分解性難燃樹脂組成物を用いたのでは大量に使用しないと、難燃化の効果が小さい。１５０重量部以上では、難燃性促進の効果の向上が小さくなり、耐摩耗性が悪くなる欠点が生ずるので好ましくない。
生分解性樹脂織編物１００重量部に対し、生分解性難燃樹脂組成物固形分５重量部以下では、難燃化効果が小さく、生分解性樹脂織編物の糸の樹脂固定がルーズになり、目ズレ、目曲がりが生じ易くなり製品化した場合に耳部にほつれが生じる。また表面に樹脂成分が少ないために印刷性が悪くなり好ましくない。８０重量部以上では製品が硬くなり好ましくない。風合いが硬いと工事用シートの折り畳み、工事現場での展張作業が悪くなる問題が発生する。
【０００９】
生分解性樹脂エマルジョン固形分１００重量部に対して、水分散性脂肪族ポリイソシアネートが存在すると生分解性樹脂織編物と生分解性難燃樹脂組成物との接着性向上効果がある。更に耐水性も向上する効果が奏される。
水分散性脂肪族ポリイソシアネートの例として、ＫＢＸ−０５０１（昭和高分子株式会社製）が挙げられる。配合量は、０．３〜３重量部である。
該ポリイソシアネートの配合量が０．３重量部以下では、接着性の向上が小さく、３．０重量部以上では生分解性を妨げるので好ましくない。
【００１０】
更に織編物と生分解性難燃樹脂組成物との固着性を付与する生分解性樹脂エマルジョンとして、エチルセルロース系生分解性樹脂が挙げられる。例として、ランディ  ＣＰ−１００Ｓ（ミヨシ油脂株式会社登録商標：固形分４５％）、ランディ  ＣＰ−１００（ミヨシ油脂株式会社登録商標：固形分４５％）が挙げられる。これらを配合すると製品の耐水性及び耐油性が向上するので好ましい。
該生分解性樹脂エマルジョンを生分解性難燃樹脂組成物の固形分１００重量部に対して０．１〜２０重量部配合するが、配合すると織編物と生分解性難燃樹脂組成物との固着性を向上し、耐水性も良くなる効果が奏されるが、２０重量部を超えると製品が硬くなるので好ましくない。
【００１１】
生分解性樹脂織編物をホスファゼン系化合物を添加した生分解性樹脂エマルジョンで浸漬し、含浸付着させ、表面をコートした後、加熱炉で乾燥する温度は７０〜１５０℃であって加熱炉の入口は低くし、出口は高くする。入口温度が１１０℃以上では樹脂に発泡が生じることがあり好ましくなく、８０℃〜１３０℃が好ましい。また出口温度が１５０℃以上では生分解性樹脂織編物が収縮する傾向が発生し、シートが硬くなり好ましくない。加熱時間は数分でよい。
生分解性エマルジョンに生分解性可塑剤を添加すると製品の風合いが柔軟になり好ましい。例としてリケマールＬ００９、リケマールＬ０１９、リケマールＬ７１０（理研ビタミン株式会社登録商標）、プラセマ  Ｓ−１５４７（第一工業製薬株式会社登録商標）が挙げられる。
【００１２】
生分解性樹脂織編物に使用する繊維の強度は２．６ｃＮ／ｄｔｅｘを超えることが好ましい。２．６ｃＮ／ｄｔｅｘ以下では建設用工事シートに要求される引張強度や引裂強度等の機械的物性が低くなりシートとしての機能を発揮できなくなる。好ましくは３．０ｃＮ／ｄｔｅｘ以上である。
本発明の建設工事用シートの織編物の織組織は平・綾・朱子の三原組織及びそれらを変化したもの、混合したもの、他の特殊なものであっても差し支えないが、特に軽量で、目づれが起こりにくく、好ましいのは平組織、模紗組織、搦み織組織等である。編組織はラッセル編が好適である。
【００１３】
本発明でシート状織編物としてマルチフィラメント繊維で製織した織物の密度は経糸１０本〜１３０本／１０ｃｍ、緯糸１０本〜１３０本／１０ｃｍのメッシュ状織編物を使用すると目開きしているので、風をよく通し高層ビル等の工事現場で使用する場合、風圧による支持物への負担を軽減することができ、さらに飛来落下防止効果に優れ、軽くて取扱性がよい利点がある。また、シート状織編物としてマルチフィラメント繊維で製織した織物の密度は経糸３５〜６０本／インチ、緯糸２５〜６０本／インチで平織りしたシート状織編物を使用すると目開きしていないので通気性がないので、風圧を受けるが防塵性、安全性がよく、印刷インキが均一で鮮明に印刷できる。またシートが薄くて強度が強い利点ある。シート状織編物としてスパン糸で製織した織物の密度が経糸４３〜５５本／インチ、緯糸３５〜６０本／インチのスパン糸織物を使用すると、織物と樹脂層との密着強度が強く、はためき等に耐え、樹脂層剥離が置きにくく、厚さが厚い重厚な製品が製造しやすい利点がある。
またマルチフィラメント糸を用い結節部がなくレース状のラッセル編した編物は掛目が多くとれ、風通性がよい効果があり、好ましい。
本発明では生分解性物質、無機物を種類及び量を選び、顔料、染料、紫外線吸収剤、光安定剤、酸化防止剤、可塑剤、安定剤、希釈剤、増粘剤、発泡剤、分散剤、防黴剤 、防藻剤、水酸化アルミニウム、水酸化マグネシウム、酸化チタン等を使用することができる。
本発明の生分解性建設工事用シートは生分解性樹脂と生分解性化学物質で構成されているので、使用後に廃棄する場合に土壌や堆肥中に埋没すると、水分、温度の相乗作用で加水分解し、その後微生物による生分解により農作物、園芸等の肥料として有効に活用できるものである。
【実施例】
【００１４】
次に、実施例をあげて具体的に説明する。
（実施例１）
プラネタリヤーミキサー（容量５０リットル）に生分解性脂肪族ポリエステル樹脂エマルジョン、ビオノール  ＥＭ３０１（昭和高分子株式会社登録商標：固形分５０％）２００重量部に難燃剤としてホスファゼン系化合物エマルジョン、ノンネン  ＳＰ−１０１（丸善油化工業株式会社製、固形分３８％）１８５重量部、水２００重量部を添加し、生分解性難燃樹脂組成物を調合した。該生分解性難燃樹脂エマルジョンをディップ槽に注入した。
生分解性樹脂製シート状織編物はポリ乳酸繊維１，０００デニール３本からみ織りした、織物密度、経糸３６本／１０ｃｍ、緯糸３６本／１０ｃｍのシート状織物で、重量２４５ｇ／ｍ２である。該織物をガイドロールを通してピンチロールでピンチし、さらにガイドロールを通して該生分解性難燃樹脂エマルジョンの入ったディップ槽を通過浸漬付着させ、絞りロールで絞った後、エアーブローして被覆織物の目に詰まった難燃樹脂エマルジョンを除去後、８０℃・１００℃・１２０℃・１３５℃の温度勾配のある加熱炉を３分間で通過させ、加熱乾燥ゲル化処理して、生分解性樹脂難燃被覆物からなる重量３２２ｇ／ｍ２のメッシュシート原反をワインダーで巻き取った。用いたシート状織物、難燃剤の組成は表１に示し、処理したメッシュシートの性能を測定した結果は表１に示す。
【００１５】
（実施例２）
実施例１において生分解性樹脂エマルジョン、ビオノーレ  ＥＭ３０１（昭和高分子株式会社登録商標：固形分５０％）２００重量部、ホスファゼン系化合物エマルジョン、ノンネン  ＳＰ−１０１（丸善油化工業株式会社製、固形分３８％）１８５重量部、水２００重量部と実施例１と同様の物を同量使用し、その中へ水分散性脂肪族ポリイソシアネート、ＫＢＸ−０５０１（昭和高分子株式会社登録商標：固形分１００％）をスターラで混合溶解し、２０％溶液とし、これを１２．５重量部、水２００重量部添加し、実施例１と同様にして生分解性難燃樹脂エマルジョンを調合した。
該生分解性難燃樹脂エマルジョンを用い、実施例１と同様の生分解性樹脂製シート状織物を用い、実施例１と同様にして該生分解性樹脂製シート状織物を処理して生分解性樹脂難燃被覆物からなる重量３２９ｇ／ｍ２のメッシュシート原反をワインダーで巻き取った。用いたシート状織物、難燃剤の組成は表１に示し、処理したメッシュシートの性能を測定した結果は表１に示す。
【００１６】
（実施例３）
実施例１において生分解性樹脂エマルジョン、ビオノーレ  ＥＭ３０１（昭和高分子株式会社登録商標：固形分５０％）を使用する代りに、ポリ乳酸樹脂エマルジョン、プラセマ  Ｌ１１０（第一工業製薬株式会社登録商標：固形分５０％）２００重量部に難燃剤としてホスファゼン系化合物エマルジョン、ノンネン  ＳＰ−１０１（丸善油化工業株式会社製、固形分３８％）３４２重量部、水分散性脂肪族ポリイソシアネート  ＫＢＸ−０５０１（昭和高分子株式会社登録商標：固形分１００％）をスターラで混合溶解し、２０％溶液としこれを３重量部、生分解性可塑剤、プラセマＳ−１５４７（第一工業製薬株式会社登録商標）１５重量部、水２８０重量部を添加し、実施例１と同様にして生分解性難燃樹脂エマルジョンを調合した。
該生分解性難燃樹脂エマルジョンを用い、実施例１と同様にして該生分解性樹脂製シート状織物を処理して生分解性樹脂難燃被覆物からなる重量２８１ｇ／ｍ２のメッシュシート原反をワインダーで巻き取った。用いたシート状織物、難燃剤、ポリイソシアネート、可塑剤の組成は表１に示し、処理したメッシュシートの性能を測定した結果は表１に示す。
【００１７】
（実施例４）
実施例１において、生分解性樹脂エマルジョンとしてビオノーレ  ＥＭ３０１（昭和高分子株式会社登録商標：固形分５０％）２００重量部に代えて、生分解性樹脂エマルジョン、ビオノーレ  ＥＭ３０１（昭和高分子株式会社登録商標：固形分５０％）１３０重量部、ポリ乳酸樹脂エマルジョン、テラマック  ＬＡＳ−０１３Ｎ（ユニチカ株式会社製：固形分５０％）７０重量部を使用し、これに難燃剤としてホスファゼン系化合物エマルジョン、ノンネン  ＳＰ−１０１（丸善油化工業株式会社製、固形分３８％）５３重量部、固着付与生分解性樹脂エマルジョンとしてランデイ  ＣＰ−１００Ｓ（ミヨシ油脂株式会社登録商標：固形分４５％）２０重量部、水１２０重量部を添加し、実施例１と同様にして生分解性難燃樹脂エマルジョンを調合した。
該生分解性難燃樹脂エマルジョンを用い、実施例１と同様の生分解性樹脂製シート状織物を用い、実施例１と同様にして該生分解性樹脂製シート状織物を処理して生分解性樹脂難燃被覆物からなる重量３９９ｇ／ｍ２のメッシュシート原反をワインダーで巻き取った。用いたシート状織物、難燃剤の組成は表１に示し、処理したメッシュシートの性能を測定した結果は表１に示す。
【００１８】
（実施例５）
実施例１において、生分解性樹脂製シート状織物としてポリ乳酸繊維５００デニール、平織密度、経糸１１２本／１０ｃｍ、緯糸１１２本／１０ｃｍ、重量１３０ｇ／ｍ２を使用した。該生分解性樹脂シート状織物を、実施例１と同様の生分解性難燃樹脂エマルジョンを使用し、実施例１と同様にして該生分解性樹脂製シート状織物を処理して生分解性樹脂難燃被覆物からなる重量１７８ｇ／ｍ２のメッシュシート原反をワインダーで巻き取った。用いたシート状織物、難燃剤の組成は表１に示し、処理したメッシュシートの性能を測定した結果は表１に示す
。
【００１９】
（実施例６）
実施例１において、ビオノーレ  ＥＭ３０１（昭和高分子株式会社登録商標：固形分５０％）を使用する代りに、ポリ乳酸樹脂エマルジョン、プラセマ  Ｌ１１０（第一工業製薬株式会社登録商標：固形分５０％）２００重量部、ホスファゼン系化合物エマルジョン、ノンネン  ＳＰ−１０１（丸善油化工業株式会社製、固形分３８％）５０重量部、水２００重量部を添加し、実施例１と同様にして生分解性難燃樹脂エマルジョンを調合した。
生分解性樹脂製シート状織物はポリ乳酸繊維５００デニール、平織密度、経糸１１２本／１０ｃｍ、緯糸１１２本／１０ｃｍ、重量１３０ｇ／ｍ２の織物を使用した。該生分解性樹脂シート状織物を、該生分解性難燃樹脂エマルジョンを用い実施例１と同様に処理して、生分解性樹脂難燃被覆物からなる重量１６９ｇ／ｍ２のメッシュシート原反をワインダーで巻き取った。用いたシート状織物、難燃剤の組成は表１に示し、処理したメッシュシートの性能を測定した結果は表１に示す。
【００２０】
（実施例７）
実施例１において、ビオノーレ  ＥＭ３０１（昭和高分子株式会社登録商標：固形分５０％）２００重量部、ホスファゼン系化合物エマルジョン、ノンネン  ＳＰ−１０１（丸善油化工業株式会社製、固形分３８％）２３９重量部と、実施例１と同量使用し、水分散性脂肪族ポリイソシアネート、ＫＢＸ−０５０１（昭和高分子株式会社登録商標：固形分１００％）をスターラで混合溶解した２０％溶液を１５重量部、生分解性可塑剤  プラセマ  Ｓ−１５４７（第一工業製薬株式会社登録商標）１０重量部、水２００重量部添加し、実施例１と同様にして生分解性難燃樹脂エマルジョンを調合した。
該生分解性難燃樹脂エマルジョンを用い、生分解性樹脂織物として、ポリ乳酸繊維、経糸５００デニール／２４フィラメント、緯糸５００デニール／２４フィラメント、織物密度、経糸５４本／インチ、緯糸５４本／インチ、重量２５８ｇ／ｍ２の織物を使用した。該生分解性樹脂織物を実施例１と同様にガイドロールを通し、ピンチロールでピンチし、さらにガイドロールを通して該生分解性難燃樹脂エマルジョンの入った第一コーターで織物の表面をコートし、８０℃・１００℃・１２０℃・１２０℃の温度勾配のある加熱炉で乾燥後、第二コーターで裏面をコートし、８０℃・１００℃・１２０℃・１２５℃の温度勾配のある加熱炉を５分間で通過させ、加熱乾燥ゲル化処理して、生分解性樹脂難燃被覆物からなる重量３５４ｇ／ｍ２のメッシュシート原反をワインダーで巻き取った。用いた
シート状織物、難燃剤の組成は表２に示し、処理したメッシュシートの性能を測定した結果は表２に示す。
【００２１】
（比較例１）
実施例１において、生分解性樹脂エマルジョン、ビオノーレ  ＥＭ３０１（昭和高分子株式会社登録商標：固形分５０％）２００重量部、ホスファゼン系化合物エマルジョン、ノンネン  ＳＰ−１０１（丸善油化工業株式会社製、固形分３８％）２６重量部、水１５０重量部を添加して、実施例１と同様にして生分解性難燃樹脂エマルジョンを調合した。
該生分解性難燃樹脂エマルジョンを用い、実施例１と同様の生分解性樹脂製シート状織物を用い、実施例１と同様にして該生分解性樹脂製シート状織物を処理して、生分解性樹脂難燃被覆物からなる重量３２０ｇ／ｍ２のメッシュシート原反をワインダーで巻き取った。用いたシート状織物の難燃剤の組成は表２に示し、処理したメッシュシートの性能を測定した結果は表２に示す。
【００２２】
（比較例２）  実施例１において、生分解性樹脂エマルジョン、ビオノーレ  ＥＭ３０１（昭和高分子株式会社登録商標：固形分５０％）２００重量部、ホスファゼン系化合物エマルジョン、ノンネン  ＳＰ−１０１（丸善油化工業株式会社製、固形分３８％）３４２重量部、水３５０重量部を添加して、実施例１と同様にして生分解性難燃樹脂エマルジョンを調合した。
該生分解性難燃樹脂エマルジョンを用い、実施例１と同様の生分解性樹脂製シート状織物を用い、実施例１と同様にして該生分解性樹脂製シート状織物を処理して、生分解性樹脂難燃被覆物からなる重量２５３ｇ／ｍ２のメッシュシート原反をワインダーで巻き取った。用いたシート状織物の難燃剤の組成は表２に示し、処理したメッシュシートの性能を測定した結果は表２に示す。  
【００２３】
（比較例３）
実施例１において、生分解性樹脂エマルジョン、ビオノーレ  ＥＭ３０１（昭和高分子株式会社登録商標：固形分５０％）２００重量部、ホスファゼン系化合物エマルジョン、ノンネン  ＳＰ−１０１（丸善油化工業株式会社製、固形分３８％）４４７重量部、水５０重量部を添加して、実施例１と同様にして生分解性難燃樹脂エマルジョンを調合した。
該生分解性難燃樹脂エマルジョンを用い、実施例１と同様の生分解性樹脂製シート状織物を用い、実施例１と同様にして該生分解性樹脂製シート状織物を処理して、生分解性樹脂難燃被覆物からなる重量４２５ｇ／ｍ２のメッシュシート原反をワインダーで巻き取った。用いたシート状織物の難燃剤の組成は表２に示し、処理したメッシュシートの性能を測定した結果は表２に示す。  
【００２４】
（比較例４）
実施例１において、生分解性樹脂エマルジョン、ビオノーレ  ＥＭ３０１（昭和高分子株式会社登録商標：固形分５０％）２００重量部、ホスファゼン系化合物エマルジョン、ノンネン  ＳＰ−１０１（丸善油化工業株式会社製、固形分３８％）１８４重量部、水０重量部として、実施例１と同様にして生分解性難燃樹脂エマルジョンを調合した。
該生分解性難燃樹脂エマルジョンを用い、実施例１と同様の生分解性樹脂製シート状織物を用い、実施例１と同様にして該生分解性樹脂製シート状織物を処理して、生分解性樹脂難燃被覆物からなる重量４７５ｇ／ｍ２のメッシュシート原反をワインダーで巻き取った。用いたシート状織物の難燃剤の組成は表２に示し、処理したメッシュシートの性能を測定した結果は表２に示す。  
【００２５】
【表１】
2005163476.tif 000003
【００２６】
【表２】
2005163476.tif 000004
【００２７】
諸性能の測定方法
１．燃焼試験
「ＪＩＳ  Ｌ  １０９１」に準じて測定
Ａ−１法（４５度ミクロバーナー法）
Ａ−２法（４５度メッケルバーナー法）
区分    ３    合格
区分    ２，１    不合格
Ｄ法（接炎法）
区分    ２    合格
区分    １    不合格
２．生分解性
試料をコンポスターに投入し、８０℃にて１４日間放置し、試験後の各試料の残存状態を評価した。
生分解性：試験後の残渣が
ない：○
ある：×
３．重    量：「ＪＩＳ  Ｌ  １０９６」に準じて測定
４．引張試験：「ＪＩＳ  Ｌ  １０９６」に準じて測定
５．剛軟性：「ＪＩＳ  Ｌ  １０９６」に準じて測定（４５度カンチレバー法）
試験片：幅１．５ｃｍ、長さ２０ｃｍ
柔軟性は、剛軟性の評価による。
非常に柔軟である    ◎  （１０ｃｍ以下）
柔軟である          ○  （１０〜１５ｃｍ）
硬い                △  （１５〜２０ｃｍ）
非常に硬い          ×  （２０ｃｍ以上）
６．スコット摩耗法（Ｂ法）：「ＪＩＳ  Ｌ  １０９６」に準じて測定
１（ｋｇｆ）  ×１０００（回）
剥離なし            ◎
剥離がわずかあり    ○
剥離がある          △
剥離が大きい        ×
７．吸水試験後の重量減少
吸水試験：２５（℃）×２４（時間）
乾燥         乾燥：１００（℃）×４（時間）
〔評価〕
比較例１は難燃剤の部数が小さく、難燃性が悪い例である。
比較例２、３、４は、織物に対する生分解性難燃樹脂組成物の付着量が本発明の範囲外であり、燃焼試験の結果が悪かったり、耐摩耗性が悪い例である。
【産業上の利用可能性】
【００２８】
本発明は、使用後に土中で生分解し、環境汚染を発生しない建築工事用シートであるので、従来のシートの使用される分野の他、環境汚染を発生することが許されない所でも充分使用できるシートである。